(57)【要約】【課題】宝石の視覚的、美的効果をより極大化するために相異なる種類の原石を接合する、異種原石の接合方法の提供。【解決手段】液状の粘結剤および硬化剤を９０〜１１０：４０〜６０の割合で混合する混合段階と、混合された粘結剤および硬化剤を、接合すべき相異なる種類の原石の接合面上に塗布した後、５０〜１８０℃の温度で２〜１５分間乾燥および硬化させることにより、異種原石を接合する乾燥および硬化段階と、この乾燥および硬化段階で異種原石が接合されて得られた原石体を加工する加工段階とを含んでなる、異種原石の接合方法を提供する。【選択図】図１
2007190192.tif 000002
【特許請求の範囲】
【請求項１】
液状の粘結剤および硬化剤を９０〜１１０：４０〜６０の割合で混合する混合段階と、
前記混合された粘結剤および硬化剤を、接合すべき相異なる種類の原石の接合面上に塗布した後、５０〜１８０℃の温度で２〜１５分間乾燥および硬化させることにより、異種原石を接合する乾燥および硬化段階と、
前記乾燥および硬化段階で異種原石が接合されて得られた原石体を加工する加工段階とを含んでなることを特徴とする、異種原石の接合方法。
【請求項２】
前記混合段階での粘結剤および硬化剤の混合割合は、１００：５０であることを特徴とする、請求項１に記載の異種原石の接合方法。
【請求項３】
前記乾燥および硬化段階は、１１０℃の温度で行われることを特徴とする、請求項１に記載の異種原石の接合方法。
【発明の詳細な説明】
【技術分野】
【０００１】
本発明は、原石接合方法に係り、より詳しくは、相異なる種類の原石を接合して視覚的、美的効果をより極大化することが可能な宝石を提供するための方法に関する。
【背景技術】
【０００２】
一般に、水晶、サファイア、エメラルド、キュービックジルコニア、ルビーなどの鉱物または合成宝石（以下、「原石」という）を加工して、ネックレス、耳飾り、ブレスレット、アクセサリーなどの装身具を製造している。この種の原石は、その加工度合いによって様々な反射面を持つため、光の流入状態によって様々な角度で光を屈折および反射することにより、独特な美感を演出する特徴がある。このような宝石は、通常、合金からなる固定具に固定されて装身具に用いられるか、若しくは単独で用いられる。
【発明の開示】
【発明が解決しようとする課題】
【０００３】
ところが、このような鉱物宝石を用いた装身具は、鉱物宝石が高価なので１種の宝石のみを用いることとなるが、それではその機能および美的な側面で単純性を脱ぎ捨てることができないうえ、様々な種類の宝石を要求する消費者の欲求を満たすことができないという限界があった。
【０００４】
そこで、本発明は、このような問題点に鑑みてなされたもので、その目的とするところは、宝石の視覚的、美的効果をより極大化するために相異なる種類の原石を接合する、異種原石の接合方法を提供することにある。
【課題を解決するための手段】
【０００５】
上記目的を達成するための本発明は、液状の粘結剤および硬化剤を９０〜１１０：４０〜６０の割合で混合する混合段階と、混合された粘結剤および硬化剤を、接合すべき相異なる種類の原石の接合面上に塗布した後、５０〜１８０℃の温度で２〜１５分間乾燥および硬化させることにより、異種原石を接合する乾燥および硬化段階と、この乾燥および硬化段階で異種原石が接合されて得られた原石体を加工する加工段階とを含んでなる、異種原石の接合方法を提供する。
【０００６】
好ましくは、前記混合段階での粘結剤および硬化剤の混合割合は、１００：５０である。
【０００７】
好ましくは、前記乾燥および硬化段階は、１１０℃の温度で行われる。
【発明の効果】
【０００８】
本発明は、異種原石の接合方法を提供することにより、視覚的、美的効果をより極大化することができるうえ、様々な種類の宝石を要求する消費者の欲求を満たすことができるという非常に優れた効果がある。
【発明を実施するための最良の形態】
【０００９】
以下、添付図面を参照して本発明の好適な実施形態を詳細に説明する。
【００１０】
図１は本発明の実施形態に係る異種原石の接合方法を示す。
【００１１】
図１に示すように、本実施形態に係る異種原石の接合方法は、粘結剤および硬化剤を適切な割合で混合する混合段階（Ｓ１）と、混合された粘結剤および硬化剤を相異なる種類の原石の接合面上に塗布して乾燥および硬化させる乾燥および硬化段階（Ｓ２）と、このように異種原石が接合されて得られた原石体を加工する加工段階（Ｓ３）とからなる。
【００１２】
混合段階Ｓ１において、液状の粘結剤および硬化剤を約９０〜１１０：４０〜６０の割合で混合する。好ましくは、このような混合割合は１００：５０である。本実施形態で使用した粘結剤および硬化剤の特性を、表１に示す。なお、粘結剤および硬化剤の成分は、下記の表１に限定されるものではなく、様々な周辺環境に応じて変更可能である。
【００１３】
【表１】
2007190192.tif 000003
【００１４】
乾燥および硬化段階（Ｓ２）において、混合段階（Ｓ１）で混合された粘結剤および硬化剤を、接合すべき相異なる種類の原石の接合面上に塗布した後、乾燥炉上で硬化させる。この際、乾燥温度は５０〜１８０℃程度であり、乾燥時間は２〜１５分である。なお、本実施形態に係る実験結果によると、原石の大きさによって異なるが、乾燥温度は、１１０℃が最も好ましい。ただし、乾燥温度および乾燥時間は原石の大きさによって異なる。
【００１５】
加工段階（Ｓ３）において、上述した乾燥および硬化段階（Ｓ２）で硬化することにより異種原石が接合されて得られた原石体を各種加工工程によって加工する。これにより、視覚的、美的効果をより極大化した宝石を得ることができるという特徴がある。
【００１６】
上述した本実施形態に係る異種原石の接合方法によって異種原石が接合されて得られた原石体は、その接合強度に非常に優れているうえ、２５０℃以上の高温加工条件にも耐えられる高い耐熱性を備えているという特徴がある。
【００１７】
図２は、本実施形態に係る異種原石の接合方法によって異種原石が接合されて得られた原石体を加工した形状を示す例示図である。図２によれば、第１原石１０と第２原石１１とが接合された後、各種の細工工程を経てその外観が加工されることにより、視覚的、美的効果をより極大化した宝石２０が得られた。
【００１８】
図３は、本実施形態に係る異種原石の接合方法によって異種原石が接合されて得られた原石体の加工状態を示す別の例示図である。
【００１９】
ところで、本実施形態に係る異種原石の接合方法は、硬度が同様な異種原石を接合させる際、粘結剤及び硬化剤の数値を限定して接合することにその特徴がある。即ち、粘結剤及び硬化剤の数値は、硬度(Mohs hardness) は同等であるが相違する種類の原石（例えば、サファイアとルビー）を接合させる場合に変化する。図４を例に説明すると、硬度が９であるサファイアとルビーとを接合させる場合、粘結剤及び硬化剤の混合割合は、９０：６０であることが望ましい。また、硬度が８であるキュービックとトパーズとを接合させる場合、粘結剤及び硬化剤の混合割合は、１００：５０であることが望ましい。
【００２０】
また、異種原石を接合させる場合の望ましい乾燥及び硬化の温度及び時間は、図５によって示される。図５から分かるように、粘結剤及び硬化剤の混合割合を９０：６０にして異種原石（例えば、サファイアとルビー）を接合する場合、乾燥及び硬化は、５０℃で１５分間実施することが望ましい。
【００２１】
以上、本発明を特定の好適な実施例によって説明したが、本発明は、上述した実施例に限定されるものではなく、本発明の属する技術分野における通常の知識を有する者であれば、特許請求の範囲に記載の本発明の技術的思想の要旨から逸脱することなく、様々に変更実施することができる。また、前記各図は、理解を助けるべく説明されたものに過ぎず、本発明は、前記各図によって権利範囲が限定されるものではない。
【図面の簡単な説明】
【００２２】
【図１】本発明の実施形態に係る異種原石の接合方法を示す流れ図である。
【図２】本発明の実施形態に係る異種原石の接合方法によって異種原石が接合されて得られた原石体の加工状態を示す例示図である。
【図３】本発明の実施形態に係る異種原石の接合方法によって異種原石が接合されて得られた原石体の加工状態を示す別の例示図である。
【図４】本発明の実施形態に係る異種原石の接合方法における粘結剤及び硬化剤の混合割合と硬度との関係を示す図である。
【図５】本発明の実施形態に係る異種原石の接合方法における粘結剤及び硬化剤の混合割合と乾燥及び硬化の温度及び時間との関係を示す図である。
【符号の説明】
【００２３】
１０    第１原石
１１    第２原石
２０    宝石
【図１】
2007190192.tif 000004
【図２】
2007190192.tif 000005
【図３】
2007190192.tif 000006
【図４】
2007190192.tif 000007
【図５】
2007190192.tif 000008